(57)【要約】【解決課題】大気側が希薄塩化物イオン環境となる環境下において、外面の耐食性に優れるアルミニウム合金製熱交換器を提供すること。【解決手段】該心材が、０．６〜２．０質量％のＭｎ及び１．０質量％以下のＣｕを含有し、残部アルミニウム及び不可避的不純物からなるアルミニウム合金からなり、該犠牲陽極材が、２．５〜１０．０質量％のＺｎを含有し、残部アルミニウム及び不可避的不純物からなるアルミニウム合金からなり、該アルミニウム合金製熱交換器のチューブの犠牲陽極材表面の５％ＮａＣｌ溶液中における孔食電位が−８００（ｍＶ  ｖｓ  Ａｇ／ＡｇＣｌ）以下であり、該アルミニウム合金製熱交換器のアルミニウムフィンの５％ＮａＣｌ溶液中における孔食電位が、チューブの犠牲陽極材表面の５％ＮａＣｌ溶液中における孔食電位以上であること、を特徴とする大気側が１０００ｐｐｍ以下の希薄塩化物イオン環境下で用いられるアルミニウム合金製熱交換器。【選択図】図１
2019203154.tif 000002
【特許請求の範囲】
【請求項１】
アルミニウム合金からなる心材と、該心材の一方の面にクラッドされている犠牲陽極材と、からなるチューブ用アルミニウム合金クラッド２層材が、冷媒通路側が心材となり、大気側が犠牲陽極材となるように成形されたチューブと、アルミニウムフィンとがろう付けされてなるアルミニウム合金製熱交換器であり、
該心材が、０．６〜２．０質量％のＭｎ及び１．０質量％以下のＣｕを含有し、残部アルミニウム及び不可避的不純物からなるアルミニウム合金からなり、
該犠牲陽極材が、２．５〜１０．０質量％のＺｎを含有し、残部アルミニウム及び不可避的不純物からなるアルミニウム合金からなり、
該アルミニウム合金製熱交換器のチューブの犠牲陽極材表面の５％ＮａＣｌ溶液中における孔食電位が−８００（ｍＶ  ｖｓ  Ａｇ／ＡｇＣｌ）以下であり、
該アルミニウム合金製熱交換器のアルミニウムフィンの５％ＮａＣｌ溶液中における孔食電位が、チューブの犠牲陽極材表面の５％ＮａＣｌ溶液中における孔食電位以上であること、
を特徴とする大気側が１０００ｐｐｍ以下の希薄塩化物イオン環境下で用いられるアルミニウム合金製熱交換器。
【請求項２】
前記チューブ用アルミニウム合金クラッド２層材の心材が、更に、１．５質量％以下のＳｉ及び０．７質量％以下のＦｅのうちのいずれか１種又は２種を含有することを特徴とする請求項１記載のアルミニウム合金製熱交換器。
【請求項３】
前記チューブ用アルミニウム合金クラッド２層材の心材が、更に、０．０１〜０．３質量％のＴｉを含有することを特徴とする請求項１又は２いずれか１項記載のアルミニウム合金製熱交換器。
【請求項４】
前記チューブ用アルミニウム合金クラッド２層材の犠牲陽極材が、更に、１．５質量％以下のＳｉ、１．５質量％以下のＦｅ及び１．５質量％以下のＭｎのうちのいずれか１種又は２種以上を含有することを特徴とする請求項１〜３のいずれか１項記載のアルミニウム合金製熱交換器。
【請求項５】
アルミニウム合金からなる心材と、該心材の一方の面にクラッドされている犠牲陽極材と、該心材の他方の面にクラッドされている内皮材と、からなるチューブ用アルミニウム合金クラッド３層材が、冷媒通路側が内皮材となり、大気側が犠牲陽極材となるように成形されたチューブと、アルミニウムフィンとがろう付けされてなるアルミニウム合金製熱交換器であり、
該心材が、０．６〜２．０質量％のＭｎ及び０．６質量％以下のＣｕを含有し、残部アルミニウム及び不可避的不純物からなるアルミニウム合金からなり、
該犠牲陽極材が、２．５〜１０．０質量％のＺｎを含有し、残部アルミニウム及び不可避的不純物からなるアルミニウム合金からなり、
該内皮材が、０．６〜２．０質量％のＭｎ及び０．２〜１．５質量％のＣｕを含有し、残部アルミニウム及び不可避的不純物からなるアルミニウム合金からなり、
該チューブ用アルミニウム合金クラッド３層材の内皮材のＣｕ含有量（Ｙ）と心材のＣｕ含有量（Ｘ）の差（Ｙ−Ｘ）が、０質量％を超えており、
該アルミニウム合金製熱交換器のチューブの犠牲陽極材表面の５％ＮａＣｌ溶液中における孔食電位が−８００（ｍＶ  ｖｓ  Ａｇ／ＡｇＣｌ）以下であり、
該アルミニウム合金製熱交換器のアルミニウムフィンの５％ＮａＣｌ溶液中における孔食電位が、チューブの犠牲陽極材表面の５％ＮａＣｌ溶液中における孔食電位以上であること、
を特徴とする大気側が１０００ｐｐｍ以下の希薄塩化物イオン環境下で用いられるアルミニウム合金製熱交換器。
【請求項６】
前記チューブ用アルミニウム合金クラッド３層材の心材が、更に、１．５質量％以下のＳｉ及び０．７質量％以下のＦｅのうちのいずれか１種又は２種を含有することを特徴とする請求項５記載のアルミニウム合金製熱交換器。
【請求項７】
前記チューブ用アルミニウム合金クラッド３層材の心材が、更に、０．０１〜０．３質量％のＴｉを含有することを特徴とする請求項５又は６いずれか１項記載のアルミニウム合金製熱交換器。
【請求項８】
前記チューブ用アルミニウム合金クラッド３層材の犠牲陽極材が、更に、１．５質量％以下のＳｉ、１．５質量％以下のＦｅ及び１．５質量％以下のＭｎのうちのいずれか１種又は２種以上を含有することを特徴とする請求項５〜７のいずれか１項記載のアルミニウム合金製熱交換器。
【請求項９】
前記アルミニウム合金クラッド３層材の内皮材が、更に、１．５質量％以下のＳｉ及び０．７質量％以下のＦｅのうちのいずれか１種又は２種を含有することを特徴とする請求項５〜８いずれか１項記載のアルミニウム合金製熱交換器。
【請求項１０】
前記アルミニウム合金クラッド３層材の内皮材が、更に、０．０１〜０．３質量％のＴｉを含有することを特徴とする請求項５〜９いずれか１項記載のアルミニウム合金製熱交換器。
【発明の詳細な説明】
【技術分野】
【０００１】
本発明は、大気側が希薄塩化物イオン環境となる環境下における外面耐食性に優れたアルミニウム合金製熱交換器に関する。
【背景技術】
【０００２】
従来、ろう付けにより接合一体化されるアルミニウム合金製熱交換器の冷媒通路管としては、アルミニウム合金押出管又はアルミニウム合金板材を曲成してなるチューブが適用されている。これらの冷媒通路管は、外面（大気側）の耐食性向上のために、押出扁平多穴管については、冷媒通路管の外面となる側にＺｎ溶射を行い、ろう付け加熱により溶射したＺｎを冷媒通路管の表面から拡散させてＺｎ拡散層を形成したり、クラッド板材を曲成してなる端部をろう付け接合により冷媒通路管としたチューブについては、Ａｌ−Ｚｎ系合金（犠牲陽極材）をクラッドして、Ｚｎ拡散層による犠牲陽極効果を狙った設計がなされている。
【０００３】
近年、とくに自動車用熱交換器においては、構成材料の薄肉化、ならびに一般的な海塩粒子や融雪剤に含まれる濃厚塩化物イオン環境だけではなく、凝縮水や雨水等の希薄塩化物イオン環境下における安定的な高耐食化が要請されている。従来の自動車用熱交換器の耐食性を評価する試験としては、５％ＮａＣｌ水溶液を用いるＣＡＳＳ試験や人工海水を用いるＳＷＡＡＴ試験等が行われていたために、それらの環境すなわち高濃度塩化物イオン環境において耐食性の良好なアルミニウム材料が開発されてきた。しかしながら、凝縮水や雨水等の希薄塩化物イオン環境においては、高濃度塩化物イオン環境とは腐食のメカニズムが異なるために、高濃度塩化物イオン環境下で耐食性が良好であるようなアルミニウム材料でも、大気側が希薄塩化物イオン環境となる環境下ではその耐食性が不十分であることが明らかとなった。
【０００４】
また、従来の押出管では、均一なＺｎ溶射が難しく、Ｚｎが厚く溶射された部分では腐食速度が大きく、薄く溶射された部分ではろう付後の犠牲陽極層厚さが不十分となり、板材を曲成してなるチューブにおいては、腐食速度を低減するために犠牲陽極材のＺｎ量を低減すると、犠牲陽極効果を得るのに十分な電位差が確保できなくなるため、犠牲陽極材のＺｎ含有量を低減することは困難である。また、犠牲陽極層厚さの増大についても、製造コストの観点からクラッド率を増大することは難しい。
【０００５】
そこで、内面側のろう材に心材より多くのＣｕを添加して、ろう付け後において、外面側から内面側に向かって電位が貴になるように電位勾配を付与したブレージングシートや、外面側のろう材にＺｎを添加するとともに内面側のろう材にＣｕを添加し、Ｚｎ、Ｃｕを特定の添加比率にすることによって形成されたＺｎとＣｕの濃度勾配により、電位がブレージングシートの外面から内面方向に貴になるようにしたブレージングシートも提案されている。
【０００６】
また、犠牲陽極材とは他方の面に内皮材をクラッドした３層からなるアルミニウム合金において、外面から内面側に向かって電位が貴になるようにしたクラッド材も提案されている。
【０００７】
また、冷媒に接する熱交換器内部側となる内面層のＳｉ含有量を１．５％以下として、ろう付け時に溶融しない内面層としたアルミニウム合金クラッド材も提案されている。
【先行技術文献】
【特許文献】
【０００８】
【特許文献１】特開２０１１−２２４６５６号公報
【特許文献２】特開２００９−１２７１２１号公報
【特許文献３】特開２００７−２４７０２１号公報
【特許文献４】特開２００８−２４００８４号公報
【特許文献５】特開２０１４−１１４５０６号公報
【発明の概要】
【発明が解決しようとする課題】
【０００９】
しかしながら、上記従来方法では、ろう材から拡散されるＣｕにより形成される電位が貴な層が薄く、電位が貴な層と心材の電位差も小さいため、腐食によって心材が殆ど消耗し、貫通孔が発生する直前の状態では、貫通孔の発生を抑制する効果は十分ではなかった。
【００１０】
また、上記従来方法では、犠牲陽極材と心材、心材と内皮材との電位差によるだけでは、大気側が希薄塩化物イオン環境となる環境下において貫通孔の発生を抑制する効果は十分ではなかった。高濃度塩化物イオン環境では水膜の導電率が高いため、腐食環境に置かれた場合、犠牲陽極効果が十分離れた部位にまで及ぶので、犠牲陽極材と被防食部材となる心材との電位差がある程度確保できれば、防食効果が発揮されたが、希薄塩化物イオン環境となると、水膜の導電率が低いため、腐食環境に置かれた場合、犠牲陽極効果がごく近接した部位にしか及ばす、犠牲陽極材と被防食部材となる心材との電位差がある程度確保できていても、防食効果が発揮されないという問題があった。
【００１１】
また、上記従来方法では、心材のＣｕ含有量が多いため、Ｃｕがろう付け加熱時に外面層に拡散し、外面層の犠牲陽極効果を低下させてしまうという問題、及び外面層に対して心材の電位が貴であり過ぎるため、外面層の消耗が早くなってしまうという問題があった。
【００１２】
従って、本発明の目的は、熱交換器の大気側が希薄塩化物イオン環境となる環境下において、外面の耐食性に優れるアルミニウム合金製熱交換器を提供することにある。
【課題を解決するための手段】
【００１３】
発明者らは、上記の問題を解決するために、アルミニウム合金クラッド材を成形してなるチューブと、アルミニウムフィンと、がろう付されてなるアルミニウム製熱交換器に関し、チューブを構成するアルミニウム合金クラッド材の構成、クラッド材各層の合金組成、チューブとアルミニウムフィンとの組み合わせと、耐食性との関連について、鋭意検討を行った結果、アルミニウム合金製熱交換器のチューブの犠牲陽極材表面の５％ＮａＣｌ中の孔食電位を−８００（ｍＶ  ｖｓ  Ａｇ／ＡｇＣｌ）以下とすることで、チューブの犠牲陽極材表面のみにおいて腐食が発生しても、心材との電位差が十分にあるため、安定的に犠牲陽極効果が作用する。更にアルミニウムフィンの孔食電位をチューブの犠牲陽極材表面の孔食電位以上にすることで、アルミニウム製熱交換器全体の腐食電位をチューブの犠牲陽極材表面の孔食電位以上に維持し、チューブの犠牲陽極材表面に安定的に孔食を発生させることができるようになる。大気側が希薄塩化物イオン環境となる環境での貫通孔の発生を抑制することができるので、アルミニウム合金製熱交換器の外面（大気側）の耐食性を向上させることができるということを見出した（図４、図５）。
【００１４】
すなわち、本発明（１）は、アルミニウム合金からなる心材と、該心材の一方の面にクラッドされている犠牲陽極材と、からなるチューブ用アルミニウム合金クラッド２層材が、冷媒通路側が心材となり、大気側が犠牲陽極材となるように成形されたチューブと、アルミニウムフィンとがろう付けされてなるアルミニウム合金製熱交換器であり、
該心材が、０．６〜２．０質量％のＭｎ及び１．０質量％以下のＣｕを含有し、残部アルミニウム及び不可避的不純物からなるアルミニウム合金からなり、
該犠牲陽極材が、２．５〜１０．０質量％のＺｎを含有し、残部アルミニウム及び不可避的不純物からなるアルミニウム合金からなり、
該アルミニウム合金製熱交換器のチューブの犠牲陽極材表面の５％ＮａＣｌ溶液中における孔食電位が−８００（ｍＶ  ｖｓ  Ａｇ／ＡｇＣｌ）以下であり、
該アルミニウム合金製熱交換器のアルミニウムフィンの５％ＮａＣｌ溶液中における孔食電位が、チューブの犠牲陽極材表面の５％ＮａＣｌ溶液中における孔食電位以上であること、
を特徴とする大気側が１０００ｐｐｍ以下の希薄塩化物イオン環境下で用いられるアルミニウム合金製熱交換器を提供するものである。
【００１５】
また、本発明（２）は、前記チューブ用アルミニウム合金クラッド２層材の心材が、更に、１．５質量％以下のＳｉ及び０．７質量％以下のＦｅのうちのいずれか１種又は２種を含有することを特徴とする（１）のアルミニウム合金製熱交換器を提供するものである。
【００１６】
また、本発明（３）は、前記チューブ用アルミニウム合金クラッド２層材の心材が、更に、０．０１〜０．３質量％のＴｉを含有することを特徴とする（１）又は（２）のアルミニウム合金製熱交換器を提供するものである。
【００１７】
また、本発明（４）は、前記チューブ用アルミニウム合金クラッド２層材の犠牲陽極材が、更に、１．５質量％以下のＳｉ、１．５質量％以下のＦｅ及び１．５質量％以下のＭｎのうちのいずれか１種又は２種以上を含有することを特徴とする（１）〜（３）のいずれかのアルミニウム合金製熱交換器を提供するものである。
【００１８】
また、本発明（５）は、アルミニウム合金からなる心材と、該心材の一方の面にクラッドされている犠牲陽極材と、該心材の他方の面にクラッドされている内皮材と、からなるチューブ用アルミニウム合金クラッド３層材が、冷媒通路側が内皮材となり、大気側が犠牲陽極材となるように成形されたチューブと、アルミニウムフィンとがろう付けされてなるアルミニウム合金製熱交換器であり、
該心材が、０．６〜２．０質量％のＭｎ及び０．６質量％以下のＣｕを含有し、残部アルミニウム及び不可避的不純物からなるアルミニウム合金からなり、
該犠牲陽極材が、２．５〜１０．０質量％のＺｎを含有し、残部アルミニウム及び不可避的不純物からなるアルミニウム合金からなり、
該内皮材が、０．６〜２．０質量％のＭｎ及び０．２〜１．５質量％のＣｕを含有し、残部アルミニウム及び不可避的不純物からなるアルミニウム合金からなり、
該チューブ用アルミニウム合金クラッド３層材の内皮材のＣｕ含有量（Ｙ）と心材のＣｕ含有量（Ｘ）の差（Ｙ−Ｘ）が、０質量％を超えており、
該アルミニウム合金製熱交換器のチューブの犠牲陽極材表面の５％ＮａＣｌ溶液中における孔食電位が−８００（ｍＶ  ｖｓ  Ａｇ／ＡｇＣｌ）以下であり、
該アルミニウム合金製熱交換器のアルミニウムフィンの５％ＮａＣｌ溶液中における孔食電位が、チューブの犠牲陽極材表面の５％ＮａＣｌ溶液中における孔食電位以上であること、
を特徴とする大気側が１０００ｐｐｍ以下の希薄塩化物イオン環境下で用いられるアルミニウム合金製熱交換器を提供するものである。
【００１９】
また、本発明（６）は、前記チューブ用アルミニウム合金クラッド３層材の心材が、更に、１．５質量％以下のＳｉ及び０．７質量％以下のＦｅのうちのいずれか１種又は２種を含有することを特徴とする（５）のアルミニウム合金製熱交換器を提供するものである。
【００２０】
また、本発明（７）は、前記チューブ用アルミニウム合金クラッド３層材の心材が、更に、０．０１〜０．３質量％のＴｉを含有することを特徴とする（５）又は（６）いずれかのアルミニウム合金製熱交換器を提供するものである。
【００２１】
また、本発明（８）は、前記チューブ用アルミニウム合金クラッド３層材の犠牲陽極材が、更に、１．５質量％以下のＳｉ、１．５質量％以下のＦｅ及び１．５質量％以下のＭｎのうちのいずれか１種又は２種以上を含有することを特徴とする（５）〜（７）のいずれかのアルミニウム合金製熱交換器を提供するものである。
【００２２】
また、本発明（９）は、前記アルミニウム合金クラッド３層材の内皮材が、更に、１．５質量％以下のＳｉ及び０．７質量％以下のＦｅのうちのいずれか１種又は２種を含有することを特徴とする（５）〜（８）いずれかのアルミニウム合金製熱交換器を提供するものである。
【００２３】
また、本発明（１０）は、前記アルミニウム合金クラッド３層材の内皮材が、更に、０．０１〜０．３質量％のＴｉを含有することを特徴とする（５）〜（９）いずれかのアルミニウム合金製熱交換器を提供するものである。
【発明の効果】
【００２４】
本発明によれば、熱交換器の大気側が希薄塩化物イオン環境となる環境下において、大気側となる外面の耐食性に優れるアルミニウム合金製熱交換器を提供することができる。
【図面の簡単な説明】
【００２５】
【図１】本発明のアルミニウム合金製熱交換器に係るチューブの作製例を示す、模式的な断面図である。
【図２】本発明のアルミニウム合金製熱交換器に係るチューブの作製例を示す、模式的な断面図である。
【図３】本発明のアルミニウム合金製熱交換器の形態例の一部分を示す、模式的な斜視図である。
【図４】ろう付け後のチューブの犠牲陽極材からのＺｎの拡散状態と心材層からのＣｕの拡散状態、及び電位分布を示す図である。
【図５】ろう付け後のチューブの犠牲陽極材からのＺｎの拡散状態と心材層及び内皮材層からのＣｕの拡散状態、及び電位分布を示す図である。
【発明を実施するための形態】
【００２６】
本発明の第一の形態のアルミニウム製熱交換器は、アルミニウム合金からなる心材と、該心材の一方の面にクラッドされている犠牲陽極材と、からなるチューブ用アルミニウム合金クラッド２層材が、冷媒通路側が心材となり、大気側が犠牲陽極材となるように成形されたチューブと、アルミニウムフィンとがろう付けされてなるアルミニウム合金製熱交換器であり、
該心材が、０．６〜２．０質量％のＭｎ及び１．０質量％以下のＣｕを含有し、残部アルミニウム及び不可避的不純物からなるアルミニウム合金からなり、
該犠牲陽極材が、２．５〜１０．０質量％のＺｎを含有し、残部アルミニウム及び不可避的不純物からなるアルミニウム合金からなり、
該アルミニウム合金製熱交換器のチューブの犠牲陽極材表面の５％ＮａＣｌ溶液中における孔食電位が−８００（ｍＶ  ｖｓ  Ａｇ／ＡｇＣｌ）以下であり、
該アルミニウム合金製熱交換器のアルミニウムフィンの５％ＮａＣｌ溶液中における孔食電位が、チューブの犠牲陽極材表面の５％ＮａＣｌ溶液中における孔食電位以上であること、
を特徴とする大気側が１０００ｐｐｍ以下の希薄塩化物イオン環境下で用いられるアルミニウム合金製熱交換器である。
【００２７】
本発明の第一の形態のアルミニウム合金製熱交換器は、大気側が１０００ｐｐｍ以下の希薄塩化物イオン環境下で用いられるアルミニウム合金製の熱交換器である。本発明の第一の形態のアルミニウム合金製熱交換器は、チューブ用アルミニウム合金クラッド材の成形体であるチューブと、アルミニウムフィンとを、ろう付けすることより得られたものである。
【００２８】
本発明の第一の形態のアルミニウム合金製熱交換器において、チューブの形状に成形されるチューブ用アルミニウム合金クラッド材は、アルミニウム合金からなる心材と、心材の一方の面にクラッドされている犠牲陽極材と、からなるアルミニウム合金クラッド２層材である。
【００２９】
チューブ用アルミニウム合金クラッド２層材に係る心材は、０．６〜２．０質量％のＭｎ及び１．０質量％以下のＣｕを含有し、残部アルミニウム及び不可避的不純物からなるアルミニウム合金からなる。
【００３０】
心材中のＭｎは心材の強度を向上させ、心材の孔食電位を貴にする。チューブ用アルミニウム合金クラッド２層材に係る心材のＭｎの含有量は、０．６〜２．０質量％、好ましくは１．０〜２．０質量％である。心材のＭｎ含有量が、上記範囲未満だと、Ｍｎの効果が十分でなく、また、上記範囲を超えると、クラッド材の圧延が困難となる。
【００３１】
心材中のＣｕは心材の孔食電位を貴にするよう（高くするよう）機能し、犠牲陽極材との孔食電位のバランス調整のために含有させることができる。心材中のＣｕは、ろう付け加熱時に犠牲陽極材中に拡散することにより、犠牲陽極材との電位差を小さくするとともに、犠牲陽極材の腐食速度を大きくする。そのため、チューブ用アルミニウム合金クラッド２層材に係る心材中のＣｕの含有量は、１．０質量％以下である。
【００３２】
チューブ用アルミニウム合金クラッド２層材に係る心材は、更に、Ｓｉを含有することができる。心材中のＳｉは心材の強度を向上させるよう機能する。チューブ用アルミニウム合金クラッド２層材に係る心材のＳｉの含有量は、１．５質量％以下、好ましくは０．９質量％以下である。心材中のＳｉ含有量が、上記範囲を超えると、心材の融点が低くなり、ろう付け時に溶融し易くなる。
【００３３】
チューブ用アルミニウム合金クラッド２層材に係る心材は、更に、Ｆｅを含有することができる。Ｆｅは心材の強度を向上させるよう機能する。チューブ用アルミニウム合金クラッド２層材に係る心材のＦｅ含有量は、０．７質量％以下である。心材のＦｅ含有量が上記範囲を超えると心材の自己腐食速度が増大する。
【００３４】
チューブ用アルミニウム合金クラッド２層材に係る心材は、更に、Ｔｉを含有することができる。Ｔｉは、心材の板厚方向に濃度の高い領域と低い領域とに分かれ、それらが交互に分布する層状となり、Ｔｉ濃度の低い領域が高い領域に比べ優先的に腐食する結果、心材の腐食形態を層状にする効果を有し、それによりチューブの板厚方向への腐食の進行を妨げて耐食性を向上させる。チューブ用アルミニウム合金クラッド２層材に係る心材のＴｉ含有量は、０．０１〜０．３質量％である。心材のＴｉ含有量が、上記範囲未満ではその効果が十分でなく、また、上記範囲を超えると、巨大な晶出物が生成してチューブの成形性が害される。
【００３５】
また、チューブ用アルミニウム合金クラッド２層材に係る心材には、本発明の効果を損なわない範囲で、それぞれ０．３質量％以下のＶ、Ｃｒ、Ｚｒ又はＢを含有していてもよい。
【００３６】
チューブ用アルミニウム合金クラッド２層材に係る犠牲陽極材は、２．５〜１０．０質量％のＺｎを含有し、残部アルミニウム及び不可避的不純物からなるアルミニウム合金からなる。
【００３７】
犠牲陽極材中のＺｎは、犠牲陽極材の孔食電位を卑にするよう（低くするよう）機能し、心材との孔食電位のバランス調整及びろう付加熱後の犠牲陽極材の表面孔食電位を低く維持するために含有させる。チューブ用アルミニウム合金クラッド２層材に係る犠牲陽極材のＺｎ含有量は、２．５〜１０．０質量％、好ましくは３．５〜１０．０質量％、さらに好ましくは４．５〜１０．０質量％である。犠牲陽極材のＺｎ含有量が、上記範囲未満だと、犠牲陽極材表面の５％ＮａＣｌ溶液中における孔食電位が−８００（ｍＶ  ｖｓ  Ａｇ／ＡｇＣｌ）以下にならず、また、上記範囲を超えると、犠牲陽極材表面の５％ＮａＣｌ溶液中における孔食電位が極めて卑になってしまい、犠牲陽極材の自己腐食速度が増大して耐食寿命が短くなる。
【００３８】
チューブ用アルミニウム合金クラッド２層材に係る犠牲陽極材は、更に、Ｓｉを含有することができる。Ｓｉは犠牲陽極材の強度を向上させるよう機能する。チューブ用アルミニウム合金クラッド２層材に係る犠牲陽極材のＳｉ含有量は、１．５質量％以下、好ましくは０．５質量％以下である。犠牲陽極材のＳｉ含有量が、上記範囲を超えると犠牲陽極材の自己腐食速度が増大する。
【００３９】
チューブ用アルミニウム合金クラッド２層材に係る犠牲陽極材は、更に、Ｆｅを含有することができる。Ｆｅは犠牲陽極材の強度を向上させるよう機能する。チューブ用アルミニウム合金クラッド２層材に係る犠牲陽極材のＦｅ含有量は、１．５質量％以下である。犠牲陽極材のＦｅ含有量が、上記範囲を超えると、犠牲陽極材の自己腐食速度が増大する。
【００４０】
チューブ用アルミニウム合金クラッド２層材に係る犠牲陽極材は、更に、Ｍｎを含有することができる。Ｍｎは犠牲陽極材の強度を向上させるよう機能する。チューブ用アルミニウム合金クラッド２層材に係る犠牲陽極材のＭｎ含有量は、１．５質量％以下、好ましくは０．５質量％以下である。犠牲陽極材のＭｎ含有量が、上記範囲を超えると、犠牲陽極材の自己腐食速度が増大し、犠牲陽極材の表面孔食電位が貴になる。
【００４１】
また、チューブ用アルミニウム合金クラッド２層材に係る犠牲陽極材には、本発明の効果を損なわない範囲で、それぞれ０．３質量％以下のＩｎ、Ｓｎ、Ｔｉ、Ｖ、Ｃｒ、Ｚｒ又はＢを含有していてもよい。
【００４２】
なお、チューブ用アルミニウム合金クラッド２層材においては、犠牲陽極材及び心材中のＳｉ及びＦｅの含有量については、高純度地金を用いると製造コストの上昇を招くので、Ｓｉ及びＦｅの含有量を、いずれも０．０３％未満とすることは好ましくない。
【００４３】
チューブ用アルミニウム合金クラッド２層材において、厚みが０．５ｍｍ以下の場合、犠牲陽極材のクラッド率は、好ましくは５〜３０％、より好ましくは１０〜３０％である。犠牲陽極材のクラッド率が上記範囲未満だと、ろう付け時の拡散により、犠牲陽極材中のＺｎ量が低下して犠牲陽極材の表面の孔食電位が高くなるとともに十分な犠牲陽極効果が得難くなり、また、犠牲陽極材のクラッド率が、上記範囲を超えると、クラッド材の圧延が困難となる。また、チューブ用アルミニウム合金クラッド２層材において、厚みが０．５ｍｍを超える場合、犠牲陽極材のクラッド率は、好ましくは３〜３０％である。
【００４４】
本発明の第一の形態のアルミニウム合金製熱交換器に係るアルミニウムフィンは、アルミニウムからなり、板状のアルミニウムの成形体である。アルミニウムフィンは、板状のアルミニウムがコルゲート状に加工されてフィン形状に成形されたものが用いられる。アルミニウムフィンの材質は、純アルミニウム又はアルミニウム合金である。アルミニウムフィン材としては、ベア材、アルミニウム又はアルミニウム合金からなる心材と、心材の両面にクラッドされているろう材と、からなるブレージングシートが挙げられる。アルミニウムフィンに含有される元素としては、アルミニウム合金製熱交換器のアルミニウムフィンの５％ＮａＣｌ溶液中における孔食電位が、チューブの犠牲陽極材表面の５％ＮａＣｌ溶液中における孔食電位以上となるように、適宜選択される。例えば、アルミニウムフィンを構成するアルミニウム合金にＣｕ又はＭｎを多く含有させることで、アルミニウムフィンの５％ＮａＣｌ溶液中における孔食電位を貴にすることができる。アルミニウムフィンを構成するアルミニウム合金中のＣｕの含有量は、好ましくは１．０質量％以下であり、Ｍｎの含有量は、好ましくは２．０質量％以下である。また、アルミニウムフィンを構成するアルミニウム合金にＺｎを多く含有させることで、アルミニウムフィンの５％ＮａＣｌ溶液中における孔食電位を卑にすることができる。アルミニウムフィンを構成するアルミニウム合金中のＺｎの含有量は、好ましくは１０質量％以下である。また、アルミニウムフィンの５％ＮａＣｌ溶液中における孔食電位がチューブの犠牲陽極材表面の５％ＮａＣｌ溶液中における孔食電位以上であれば、アルミニウムフィンを構成するアルミニウム合金は、更に、２．０質量％以下のＳｉ、２．０質量％以下のＦｅ、０．５質量％以下のＭｇ、０．３質量％以下のＣｒ、０．３質量％以下のＴｉ、０．３質量％以下のＺｒのうちのいずれか１種又は２種以上を含有することができる。
【００４５】
本発明の第一の形態のアルミニウム合金製熱交換器は、チューブ用アルミニウム合金クラッド２層材が、心材が冷媒通路側となり、犠牲陽極材が大気側（外面側）になるように、チューブの形状に成形され、このチューブの外面側（大気側）に、あるいは外面側と内面側（冷媒流路側）に、アルミニウムフィンが組み付けられ、ろう付け接合された熱交換器である。
【００４６】
チューブ材１の作製方法としては、例えば、図１に示すように、アルミニウム合金クラッド２層材２をチューブの形状に成形後、両面にろう材を配したブレージングシートからなるインナーフィン３を装入し、チューブ１の継ぎ目４をインナーフィン３のろう材でろう付け接合する方法、図２に示すように、予めアルミニウム合金クラッド２層材２の犠牲陽極材側にペーストろう５を塗布してチューブの形状に成形し、又はチューブの形状へ成形後にペーストろう５を塗布し、ペーストろう５により継ぎ目４をろう付け接合する方法が挙げられる。
【００４７】
本発明の第一の形態のアルミニウム合金製熱交換器は、チューブ用アルミニウム合金クラッド２層材が、心材が冷媒通路側、犠牲陽極材が大気側（外面側）になるようにチューブの形状に成形され、このチューブの大気側にアルミニウムフィンが組み付けられて、例えば、ふっ化物系フラックスを塗布した後、不活性ガス雰囲気炉中で、６００℃の温度で３分間ろう付け加熱され、両者が接合されることにより作製される。例えば、図３中、アルミニウム合金製熱交換器１０は、本発明に係るチューブ用アルミニウム合金クラッド２層材が、犠牲陽極材面１２が、外面側（大気側）になるように、チューブ材の形状に成形されたチューブ１と、アルミニウムフィン１１と、が交互に積層されて組み付けられ、ろう付け加熱されて作製される。アルミニウムフィンがブレージングシートの場合は、フィン形状に成形加工されたアルミニウムフィンがそのまま用いられ、アルミニウムフィンとチューブがろう付け接合される。アルミニウムフィンがベア材の場合には、アルミニウムフィンとろう付け接合されるチューブの犠牲陽極材側の表面にペーストろうが塗布され、フィン形状に成形加工されたアルミニウムフィンとチューブがろう付け接合される。なお、図３は、本発明のアルミニウム合金製熱交換器の形態例の一部分を示す、模式的な斜視図である。
【００４８】
そして、本発明の第一の形態のアルミニウム合金製熱交換器において、組み付けられたチューブ材の犠牲陽極材及び心材の孔食電位については、「犠牲陽極材の孔食電位＜心材の孔食電位」であり、犠牲陽極材は心材に対して犠牲陽極効果を発揮するため、犠牲陽極層により一般的な腐食環境における外面（大気側）の耐食性の向上が達成される。
【００４９】
また、本発明の第一の形態のアルミニウム合金製熱交換器において、チューブの犠牲陽極材表面の孔食電位とアルミニウムフィンの孔食電位については、「チューブの犠牲陽極材表面の孔食電位≦−８００（ｍＶ  ｖｓ  Ａｇ／ＡｇＣｌ）」、且つ、「チューブの犠牲陽極材表面の孔食電位≦アルミニウムフィンの孔食電位」である。本発明の第一の形態のアルミニウム合金製熱交換器では、「チューブの犠牲陽極材表面の孔食電位≦−８００（ｍＶ  ｖｓ  Ａｇ／ＡｇＣｌ）」、且つ、「チューブの犠牲陽極材表面の孔食電位≦アルミニウムフィンの孔食電位」であることにより、全体の腐食電位をチューブの犠牲陽極材表面の孔食電位以上に維持し、チューブ表面でより安定的に犠牲陽極効果を作用させることによって、大気側が希薄塩化物イオン環境となる環境下での貫通孔の発生が抑制され、希薄塩化物イオン環境下における外面（大気側）の耐食性が高くなる。
【００５０】
本発明の第二の形態のアルミニウム製熱交換器は、アルミニウム合金からなる心材と、該心材の一方の面にクラッドされている犠牲陽極材と、該心材の他方の面にクラッドされている内皮材と、からなるチューブ用アルミニウム合金クラッド３層材が、冷媒通路側が内皮材となり、大気側が犠牲陽極材となるように成形されたチューブと、アルミニウムフィンとがろう付けされてなるアルミニウム合金製熱交換器であり、
該心材が、０．６〜２．０質量％のＭｎ及び０．６質量％以下のＣｕを含有し、残部アルミニウム及び不可避的不純物からなるアルミニウム合金からなり、
該犠牲陽極材が、２．５〜１０．０質量％のＺｎを含有し、残部アルミニウム及び不可避的不純物からなるアルミニウム合金からなり、
該内皮材が、０．６〜２．０質量％のＭｎ及び０．２〜１．５質量％のＣｕを含有し、残部アルミニウム及び不可避的不純物からなるアルミニウム合金からなり、
該チューブ用アルミニウム合金クラッド３層材の内皮材のＣｕ含有量（Ｙ）と心材のＣｕ含有量（Ｘ）の差（Ｙ−Ｘ）が、０質量％を超えており、
該アルミニウム合金製熱交換器のチューブの犠牲陽極材表面の５％ＮａＣｌ溶液中における孔食電位が−８００（ｍＶ  ｖｓ  Ａｇ／ＡｇＣｌ）以下であり、
該アルミニウム合金製熱交換器のアルミニウムフィンの５％ＮａＣｌ溶液中における孔食電位が、チューブ表面の５％ＮａＣｌ溶液中における孔食電位以上であること、
を特徴とする大気側が１０００ｐｐｍ以下の希薄塩化物イオン環境下で用いられるアルミニウム合金製熱交換器である。
【００５１】
本発明の第二の形態のアルミニウム合金製熱交換器は、大気側が１０００ｐｐｍ以下の希薄塩化物イオン環境下で用いられるアルミニウム合金製の熱交換器である。本発明の第二の形態のアルミニウム合金製熱交換器は、チューブ用アルミニウム合金クラッド材の成形体であるチューブと、アルミニウムフィンとを、ろう付けすることより得られたものである。
【００５２】
本発明の第二の形態のアルミニウム合金製熱交換器において、チューブの形状に成形されるチューブ用アルミニウム合金クラッド材は、アルミニウム合金からなる心材と、心材の一方の面にクラッドされている犠牲陽極材と、心材の他方の面にクラッドされている内皮材と、からなるアルミニウム合金クラッド３層材である。
【００５３】
チューブ用アルミニウム合金クラッド３層材に係る心材は、０．６〜２．０質量％のＭｎ及び０．６質量％以下のＣｕを含有し、残部アルミニウム及び不可避的不純物からなるアルミニウム合金からなる。
【００５４】
心材中のＭｎは心材の強度を向上させ、心材の孔食電位を貴にする。チューブ用アルミニウム合金クラッド３層材に係る心材のＭｎの含有量は、０．６〜２．０質量％、好ましくは１．０〜２．０質量％である。心材のＭｎ含有量が、上記範囲未満だと、Ｍｎの効果が十分でなく、また、上記範囲を超えると、クラッド材の圧延が困難となる。
【００５５】
Ｃｕは、内皮材と心材との電位のバランス調整のために含有させることができる。心材中のＣｕは、ろう付け加熱時に犠牲陽極材中に拡散することにより、犠牲陽極材との電位差を小さくするとともに、犠牲陽極材の腐食速度を大きくする。そのため、チューブ用アルミニウム合金クラッド３層材に係る心材中のＣｕの含有量は、１．０質量％以下、好ましくは０．４質量％以下且つ内皮材のＣｕ含有量未満、より好ましくは０．０５質量％未満である。
【００５６】
チューブ用アルミニウム合金クラッド３層材に係る心材は、更に、Ｓｉを含有することができる。心材中のＳｉは心材の強度を向上させるよう機能する。チューブ用アルミニウム合金クラッド３層材に係る心材のＳｉの含有量は、１．５質量％以下、好ましくは０．９質量％以下である。心材中のＳｉ含有量が、上記範囲を超えると、心材の融点が低くなり、ろう付け時に溶融し易くなる。
【００５７】
チューブ用アルミニウム合金クラッド３層材に係る心材は、更に、Ｆｅを含有することができる。Ｆｅは心材の強度を向上させるよう機能する。チューブ用アルミニウム合金クラッド３層材に係る心材のＦｅ含有量は、０．７質量％以下である。心材のＦｅ含有量が上記範囲を超えると心材の自己腐食速度が増大する。
【００５８】
チューブ用アルミニウム合金クラッド３層材に係る心材は、更に、Ｔｉを含有することができる。Ｔｉは、チューブの心材の板厚方向に濃度の高い領域と低い領域とに分かれ、それらが交互に分布する層状となり、Ｔｉ濃度の低い領域が高い領域に比べ優先的に腐食する結果、心材の腐食形態を層状にする効果を有し、それによりチューブ板厚方向への心材の腐食の進行を妨げて耐食性を向上させる。チューブ用アルミニウム合金クラッド３層材に係る心材のＴｉ含有量は、０．０１〜０．３質量％である。心材のＴｉ含有量が、上記範囲未満ではその効果が十分でなく、また、上記範囲を超えると、巨大な晶出物が生成してチューブの成形性が害される。
【００５９】
また、チューブ用アルミニウム合金クラッド３層材に係る心材には、本発明の効果を損なわない範囲で、それぞれ０．３質量％以下のＶ、Ｃｒ、Ｚｒ又はＢを含有していてもよい。
【００６０】
チューブ用アルミニウム合金クラッド３層材に係る犠牲陽極材は、２．５〜１０．０質量％のＺｎを含有し、残部アルミニウム及び不可避的不純物からなるアルミニウム合金からなる。
【００６１】
犠牲陽極材中のＺｎは、犠牲陽極材の電位を卑にするよう（低くするよう）機能し、心材、内皮材との孔食電位のバランス調整及びろう付加熱後のチューブの犠牲陽極材の表面孔食電位を低く維持するために含有させる。チューブ用アルミニウム合金クラッド３層材に係る犠牲陽極材のＺｎ含有量は、２．５〜１０．０質量％、好ましくは３．５〜１０．０質量％、さらに好ましいくは４．５〜１０．０質量％である。犠牲陽極材のＺｎ含有量が、上記範囲未満だと、その効果が十分でなく、また、上記範囲を超えると、犠牲陽極材の自己腐食速度が増大して耐食寿命が短くなる。
【００６２】
チューブ用アルミニウム合金クラッド３層材に係る犠牲陽極材は、更に、Ｓｉを含有することができる。Ｓｉは犠牲陽極材の強度を向上させるよう機能する。チューブ用アルミニウム合金クラッド３層材に係る犠牲陽極材のＳｉ含有量は、１．５質量％以下、好ましくは０．５質量％以下である。犠牲陽極材のＳｉ含有量が、上記範囲を超えると犠牲陽極材の自己腐食速度が増大する。
【００６３】
チューブ用アルミニウム合金クラッド３層材に係る犠牲陽極材は、更に、Ｆｅを含有することができる。Ｆｅは犠牲陽極材の強度を向上させるよう機能する。チューブ用アルミニウム合金クラッド３層材に係る犠牲陽極材のＦｅ含有量は、１．５質量％以下である。犠牲陽極材のＦｅ含有量が、上記範囲を超えると、犠牲陽極材の自己腐食速度が増大する。
【００６４】
チューブ用アルミニウム合金クラッド３層材に係る犠牲陽極材は、更に、Ｍｎを含有することができる。Ｍｎは犠牲陽極材の強度を向上させるよう機能する。チューブ用アルミニウム合金クラッド３層材に係る犠牲陽極材のＭｎ含有量は、１．５質量％以下、好ましくは０．５質量％以下である。犠牲陽極材のＭｎ含有量が、上記範囲を超えると、犠牲陽極材の自己腐食速度が増大し、犠牲陽極材の表面孔食電位が貴になる。
【００６５】
また、チューブ用アルミニウム合金クラッド３層材に係る犠牲陽極材には、本発明の効果を損なわない範囲で、それぞれ０．３質量％以下のＩｎ、Ｓｎ、Ｔｉ、Ｖ、Ｃｒ、Ｚｒ又はＢを含有していてもよい。
【００６６】
チューブ用アルミニウム合金クラッド３層材に係る内皮材は、０．６〜２．０質量のＭｎ及び０．２〜１．５質量％のＣｕを含有し、残部アルミニウム及び不可避的不純物からなるアルミニウム合金からなる。
【００６７】
内皮材中のＭｎは内皮材の強度を向上させ、孔食電位を貴にする。チューブ用アルミニウム合金クラッド３層材に係る内皮材のＭｎ含有量は、０．６〜２．０質量％、好ましくは１．０〜２．０質量％である。内皮材のＭｎ含有量が、上記範囲未満だと、その効果が十分でなく、また、上記範囲を超えると、クラッド材の圧延が困難となる。
【００６８】
内皮材中のＣｕは内皮材の電位を貴にするよう（高くするよう）機能し、心材との電位のバランス調整のために含有させる。チューブ用アルミニウム合金クラッド３層材に係る内皮材のＣｕ含有量は、０．２〜１．５質量％、好ましくは０．２〜１．０質量％である。内皮材のＣｕ含有量が、上記範囲未満だと、その効果が十分でなく、また、上記範囲を超えると、内皮材の融点が低下して、ろう付け時に溶融し易くなる。
【００６９】
チューブ用アルミニウム合金クラッド３層材の内皮材のＣｕ含有量（Ｙ）と心材のＣｕ含有量（Ｘ）の差（Ｙ−Ｘ）が、０質量％を超えており、好ましくは０質量％を超え且つ０．４質量％以下である。
【００７０】
チューブ用アルミニウム合金クラッド３層材に係る内皮材は、更に、Ｓｉを含有することができる。Ｓｉは内皮材の強度を向上させるよう機能する。チューブ用アルミニウム合金クラッド３層材に係る内皮材のＳｉ含有量は、１．５質量％以下、好ましくは０．９質量％以下である。内皮材のＳｉ含有量が、上記範囲を超えると内皮材の融点が低下して、ろう付け時に溶融し易くなる。
【００７１】
チューブ用アルミニウム合金クラッド３層材に係る内皮材は、更に、Ｆｅを含有することができる。Ｆｅは内皮材の強度を向上させるよう機能する。チューブ用アルミニウム合金クラッド３層材に係る内皮材のＦｅ含有量は、０．７質量％以下である。内皮材のＦｅ含有量が、０．７質量％を超えると、内皮材の自己腐食速度が増大する。
【００７２】
チューブ用アルミニウム合金クラッド３層材に係る内皮材は、更に、Ｔｉを含有することができる。Ｔｉは、内皮材の板厚方向に濃度の高い領域と低い領域とに分かれ、それらが交互に分布する層状となり、Ｔｉ濃度の低い領域が高い領域に比べ優先的に腐食する結果、内皮材の腐食形態を層状にする効果を有し、それによりチューブ板厚方向への腐食の進行を妨げてチューブの耐食性を向上させる。チューブ用アルミニウム合金クラッド３層材に係る内皮材のＴｉ含有量は、０．０１〜０．３質量％である。内皮材のＴｉ含有量が、上記範囲を超えると、巨大な晶出物が生成してクラッド材の成形性が害される。
【００７３】
また、チューブ用アルミニウム合金クラッド３層材に係る内皮材は、本発明の効果を損なわない範囲で、それぞれ０．３質量％以下のＶ、Ｃｒ、Ｚｒ又はＢを含有していてもよい。
【００７４】
なお、チューブ用アルミニウム合金クラッド３層材においては、犠牲陽極材、心材及び内皮材中のＳｉ及びＦｅの含有量については、高純度地金を用いると製造コストの上昇を招くので、Ｓｉ及びＦｅの含有量を、いずれも０．０３％未満とすることは好ましくない。
【００７５】
チューブ用アルミニウム合金クラッド３層材において、厚みが０．５ｍｍ以下の場合、犠牲陽極材のクラッド率は、好ましくは５〜３０％、より好ましくは１０〜３０％である。犠牲陽極材のクラッド率が上記範囲未満だと、ろう付け時の拡散により、犠牲陽極材中のＺｎ量が低下して表面の孔食電位が高くなるとともに十分な犠牲陽極効果が得難くなり、また、犠牲陽極材のクラッド率が、上記範囲を超えると、クラッド材の圧延が困難となる。また、チューブ用アルミニウム合金クラッド３層材において、厚みが０．５ｍｍを超える場合、犠牲陽極材のクラッド率は、好ましくは３〜３０％である。
【００７６】
チューブ用アルミニウム合金クラッド３層材において、厚みが０．５ｍｍ以下の場合、内皮材のクラッド率は、好ましくは５〜３０％、より好ましくは１０〜３０％である。内皮材のクラッド率が、上記範囲未満だと、ろう付け時の拡散により内皮材中のＣｕ濃度が低下して心材との電位差が小さくなり、心材の犠牲陽極効果が得難くなり、また、内皮材のクラッド率が上記範囲を超えると、クラッド材の圧延が困難となる。また、チューブ用アルミニウム合金クラッド３層材において、厚みが０．５ｍｍを超える場合、内皮材のクラッド率は、好ましくは３〜３０％である。
【００７７】
本発明の第二の形態のアルミニウム合金製熱交換器に係るアルミニウムフィンは、アルミニウムからなり、板状のアルミニウムの成形体である。アルミニウムフィンは、板状のアルミニウムがコルゲート状に加工されてフィン形状に成形されたものが用いられる。アルミニウムフィンの材質は、純アルミニウム又はアルミニウム合金である。アルミニウムフィン材としては、ベア材、アルミニウム又はアルミニウム合金からなる心材と、心材の両面にクラッドされているろう材と、からなるブレージングシートが挙げられる。アルミニウムフィンに含有される元素としては、アルミニウム合金製熱交換器のアルミニウムフィンの５％ＮａＣｌ溶液中における孔食電位が、チューブの犠牲陽極材表面の５％ＮａＣｌ溶液中における孔食電位以上となるように、適宜選択される。例えば、アルミニウムフィンを構成するアルミニウム合金にＣｕ又はＭｎを多く含有させることで、アルミニウムフィンの５％ＮａＣｌ溶液中における孔食電位を貴にすることができる。アルミニウムフィンを構成するアルミニウム合金中のＣｕの含有量は、好ましくは１．０質量％以下であり、Ｍｎの含有量は、好ましくは２．０質量％以下である。また、アルミニウムフィンを構成するアルミニウム合金にＺｎを多く含有させることで、アルミニウムフィンの５％ＮａＣｌ溶液中における孔食電位を卑にすることができる。アルミニウムフィンを構成するアルミニウム合金中のＺｎの含有量は、好ましくは１０質量％以下である。また、アルミニウムフィンの５％ＮａＣｌ溶液中における孔食電位がチューブの犠牲陽極材表面の５％ＮａＣｌ溶液中における孔食電位以上であれば、アルミニウムフィンを構成するアルミニウム合金は、更に、２．０質量％以下のＳｉ、２．０質量％以下のＦｅ、０．５質量％以下のＭｇ、０．３質量％以下のＣｒ、０．３質量％以下のＴｉ、０．３質量％以下のＺｒのうちのいずれか１種又は２種以上を含有することができる。
【００７８】
本発明の第二の形態のアルミニウム合金製熱交換器は、チューブ用アルミニウム合金クラッド３層材が、内皮材が冷媒通路側となり、犠牲陽極材が大気側（外面側）になるように、チューブの形状に成形され、このチューブの外面側（大気側）に、あるいは外面側と内面側（冷媒流路側）に、アルミニウムフィンが組み付けられ、ろう付け接合された熱交換器である。
【００７９】
本発明の第二の形態のアルミニウム合金製熱交換器におけるチューブの作製方法は、本発明の第一の形態のアルミニウム合金製熱交換器におけるチューブの作製方法と同様である。
【００８０】
本発明の第二の形態のアルミニウム合金製熱交換器は、チューブ用アルミニウム合金クラッド３層材が、内皮材が冷媒通路側、犠牲陽極材が大気側（外面側）になるようにチューブの形状に成形され、このチューブの外面側（大気側）にアルミニウムフィンが組み付けられて、例えば、ふっ化物系フラックスを塗布した後、不活性ガス雰囲気炉中で、６００℃の温度で３分間ろう付け加熱され、両者が接合されることにより作製される。本発明の第二の形態のアルミニウム合金製熱交換器の作製方法は、本発明の第一の形態のアルミニウム合金製熱交換器の作製方法と同様である。
【００８１】
そして、本発明の第二の形態のアルミニウム合金製熱交換器において、組み付けられたチューブ材の犠牲陽極材、心材及び内皮材の孔食電位については、「犠牲陽極材の孔食電位＜心材の孔食電位＜内皮材の孔食電位」であり、犠牲陽極材は心材に対して犠牲陽極効果を発揮し、心材が内皮材に対して犠牲陽極効果を発揮するため、各犠牲陽極層により一般的な腐食環境における外面（大気側）の耐食性の向上が達成される。
【００８２】
また、本発明の第二の形態のアルミニウム合金製熱交換器において、チューブの犠牲陽極材表面の孔食電位とアルミニウムフィンの孔食電位については、「チューブの犠牲陽極材表面の孔食電位≦−８００（ｍＶ  ｖｓ  Ａｇ／ＡｇＣｌ）」、且つ、「チューブの犠牲陽極材表面の孔食電位≦アルミニウムフィンの孔食電位」である。本発明の第二の形態のアルミニウム合金製熱交換器では、「チューブの犠牲陽極材表面の孔食電位≦−８００（ｍＶ  ｖｓ  Ａｇ／ＡｇＣｌ）」、且つ、「チューブの犠牲陽極材表面の孔食電位≦アルミニウムフィンの孔食電位」であることにより、熱交換器全体の腐食電位をチューブ表面の孔食電位以上に維持し、チューブの犠牲陽極材表面でより安定的に犠牲陽極効果を作用させることによって、大気側が希薄塩化物イオン環境での貫通孔の発生が抑制され、希薄塩化物イオン環境下における外面（大気側）の耐食性が高くなる。
【００８３】
以下、本発明の実施例を比較例と対比して説明し、その効果を実証する。これらの実施例は、本発明の一実施態様を示すものであり、本発明はこれらに限定されない。
【実施例】
【００８４】
（実施例１）
半連続鋳造により表１に示す組成を有する犠牲陽極材用合金、心材用合金及び内皮材用合金を造塊し、得られた鋳塊のうち、犠牲陽極材用合金鋳塊については５００℃で８時間の均質化処理を行った後、開始温度５００℃で熱間圧延して所定厚さとし、心材及び内皮材用合金鋳塊については５００℃で８時間の均質化処理を行った後、心材用合金鋳塊は面削し、内皮材用合金鋳塊は開始温度５００℃で熱間圧延して所定厚さとした。
【００８５】
次いで、犠牲陽極材用合金及び内皮材用合金の熱間圧延材を面削後、各アルミニウム合金を、表１に示す組み合わせで重ね合わせて、開始温度５００℃で３ｍｍ厚さまで熱間圧延し、さらに冷間圧延した後、４００℃の温度で中間焼鈍を行い、その後、冷間圧延を行って厚さ０．２ｍｍのアルミニウム合金クラッド板材（試験材１〜１０９）を得た。
【００８６】
次いで、半連続鋳造により表１に示す組成を有するアルミニウムフィン材の心材用合金鋳塊及びろう材用合金鋳塊を造塊し、アルミニウムフィン材のろう材用合金鋳塊については５００℃で１時間の均質化処理を行った後、開始温度５００℃で熱間圧延して所定厚さとした。また、アルミニウムフィン材の心材用合金鋳塊については５００℃で８時間の均質化処理を行った後、ろう材用合金鋳塊と重ね合わせる面を面削し、アルミニウムフィン材の心材用合金鋳塊の両側にろう材用合金鋳塊を重ね合わせ、開始温度５００℃で熱間圧延して所定厚さのクラッド材とした。更に、冷間圧延した後、４００℃の温度で中間焼鈍を行い、その後、冷間圧延を行って厚さ０．０８ｍｍのアルミニウムフィン材を得た。アルミニウムフィン材のろう材用合金鋳塊の成分を、１０質量％のＳｉを含有し、残部アルミニウムおよび不可避不純物からなるアルミニウム合金とし、ろう材のクラッド率を、片面当たり１０％とした。
【００８７】
（比較例１）
半連続鋳造により表２に示す組成を有する犠牲陽極材用合金、表２に示す組成を有する心材用合金及び内皮材用合金を造塊し、これらの鋳塊のうち、犠牲陽極材用合金鋳塊については５００℃で８時間の均質化処理を行った後、開始温度５００℃で熱間圧延して所定厚さとし、心材及び内皮材用合金鋳塊については５００℃で８時間の均質化処理を行った後、心材用合金鋳塊は面削し、内皮材用合金鋳塊は開始温度５００℃で熱間圧延して所定厚さとした。
【００８８】
次いで、犠牲陽極材用合金及び内皮材用合金の熱間圧延材を所定の寸法に切断し、各アルミニウム合金を、表２に示す組み合わせで重ね合わせて、開始温度５００℃で３ｍｍ厚さまで熱間圧延し、さらに冷間圧延した後、４００℃の温度で中間焼鈍を行い、その後、冷間圧延を行って厚さ０．２ｍｍのアルミニウム合金クラッド板材（試験材２０１〜２２０）を得た。
【００８９】
次いで、半連続鋳造により表２に示す組成を有するアルミニウムフィン材の心材用合金鋳塊及びろう材用合金鋳塊を造塊し、アルミニウムフィン材のろう材用合金鋳塊については５００℃で１時間の均質化処理を行った後、開始温度５００℃で熱間圧延して所定厚さとした。また、アルミニウムフィン材の心材用合金鋳塊については５００℃で８時間の均質化処理を行った後、ろう材用合金鋳塊と重ね合わせる面を面削し、アルミニウムフィン材の心材用合金鋳塊の両側にろう材用合金鋳塊を重ね合わせ、開始温度５００℃で熱間圧延して所定厚さのクラッド材とした。更に、冷間圧延した後、４００℃の温度で中間焼鈍を行い、その後、冷間圧延を行って厚さ０．０８ｍｍのアルミニウムフィン材を得た。アルミニウムフィン材のろう材用合金鋳塊の成分を、１０質量％のＳｉを含有し、残部アルミニウムおよび不可避不純物からなるアルミニウム合金とし、ろう材のクラッド率を、片面当たり１０％とした。
【００９０】
得られた試験材について、ろう付け加熱相当の６００℃で３分間の加熱を加え引張試験を行った。また、得られた試験材の犠牲陽極材を外面とした状態にチューブ成形し、成形したチューブの間にアルミニウムフィンを組み付け、加えてタンク等を成形加工して組み立てた後、５８５〜６３０℃で１〜３０分間のろう付加熱を加えた後、以下の方法で電位測定、腐食試験を行った。結果を表３〜４に示す。
【００９１】
（引張試験）
試験材をＪＩＳ−５号試験片に成形し、ＪＩＳ  Ｚ２２４１に準拠して引張試験を行い、７０ＭＰａ以上の引張強さを有するものを合格とした。
【００９２】
（電位測定）
試験材の孔食電位は、５％ＮａＣｌ水溶液中で室温にて測定した。犠牲陽極材の表面電位は、犠牲陽極材側表面以外をマスキングして測定した。また、心材の電位は、内皮材がない場合には心材表面以外をマスキングして測定し、内皮材がある場合には犠牲陽極材面側より心材厚さ中央まで試験材を研削し、研削面以外をマスキングして測定した。内皮材の電位は内皮材側表面以外をマスキングして測定した。
【００９３】
（腐食試験）
試験材の犠牲陽極材を外面とした状態にチューブ成形し、成形したチューブの間にアルミニウムフィンを組み付け、加えてタンク等を成形加工して組み立てた後、ふっ化物系フラックスを塗布した後、不活性ガス雰囲気炉中で、６００℃で３分間のろう付加熱を加え、得られた熱交換器から、マスキングによりアルミニウムフィンおよびアルミニウムフィンと接合された犠牲陽極材面のみを露出させた試験片について、希薄塩化物イオン環境を模擬した０．１％ＮａＣｌ、０．１％ＮａＮＯ３、０．１％Ｎａ２ＳＯ４を混合し、ｐＨを３とした水溶液を用い、ＡＳＴＭ  Ｇ８５に準拠したサイクルにて噴霧試験を行って耐食性を評価し、３０００時間経過時点でチューブに貫通孔が生じず、腐食深さが０．１０ｍｍ未満のものを優良（◎）、３０００時間経過時点でチューブに貫通孔が生じなかったが、腐食深さが０．１０ｍｍ以上のものを良好（○）、３０００時間未満でチューブに貫通孔を生じたものを不良（×）と評価した。なお、０．１％ＮａＣｌは６０７ｐｐｍの塩化物イオン濃度に相当する環境である。
【００９４】
表３にみられるように、実施例の試験材の１〜１０９はいずれもろう付相当加熱後の引張強さは７０ＭＰａ以上であり、試験材１〜１０９とアルミニウムフィンとを組合せてろう付した熱交換器試験片のいずれも、チューブの犠牲陽極材表面の孔食電位とアルミニウムフィンの孔食電位は、「チューブの犠牲陽極材表面の孔食電位≦−８００（ｍＶ  ｖｓ  Ａｇ／ＡｇＣｌ）」、且つ、「チューブの犠牲陽極材表面の孔食電位≦アルミニウムフィンの孔食電位」の関係となり、腐食試験においても貫通孔を生じなかった。
【００９５】
一方、表４に示すように、比較例の試験材２０１は犠牲陽極材Ｚｎ濃度が低いため、ろう付後の犠牲陽極材表面の孔食電位が−８００ｍＶを超えており、犠牲陽極効果が十分に作用しなかったため、腐食試験にてチューブに貫通孔が生じた。試験材２０２は犠牲陽極材のＺｎ濃度が高く、犠牲陽極材表面の孔食電位がアルミニウムフィンの孔食電位以下となったため、ろう付後のアルミニウムフィンの自己腐食速度が大きくなり、腐食試験にてチューブに貫通孔が生じた。試験材２０３は犠牲陽極材のＳｉ濃度が高いため、ろう付後の犠牲陽極材の自己腐食速度が大きく、腐食試験にてチューブに貫通孔が生じた。試験材２０４は犠牲陽極材のＦｅ濃度が高いため、ろう付後の犠牲陽極材の腐食速度が大きく腐食試験にてチューブに貫通孔が生じた。試験材２０５は犠牲陽極材のＭｎ濃度が高いため、ろう付後の犠牲陽極材の腐食速度が大きく腐食試験にてチューブに貫通孔が生じた。
【００９６】
試験材２０６は心材のＣｕ濃度が高いため、ろう付時にチューブの心材が溶融した。試験材２０７は心材のＭｎ濃度が低いため、ろう付相当加熱後の引張強さが７０ＭＰａ未満であった。試験材２０８は心材のＭｎ濃度が高いため、クラッド材の圧延時に割れが生じ、健全な材料を得ることができなかった。試験材２０９は心材のＳｉ濃度が高いため、ろう付時にチューブの心材が溶融した。試験材２１０は心材のＦｅ濃度が高いため、心材の自己腐食速度が大きくなり、腐食試験にてチューブに貫通孔が生じた。
【００９７】
試験材２１１は内皮材のＣｕ濃度が心材Ｃｕ濃度よりも低く、心材が内皮材の犠牲陽極層として働かず（内皮材が心材の犠牲陽極層として働き）、腐食試験にてチューブに貫通孔が生じた。試験材２１２はＣｕ濃度が高いため、ろう付時に内皮材が溶融した。試験材２１３は内皮材のＭｎ濃度が高いため、圧延時に割れが生じ、健全な材料を得ることができなかった。試験材２１４は内皮材Ｓｉ濃度が高いため、ろう付け時に内皮材が溶融した。試験材２１５は内皮材のＦｅ濃度が高いため、内皮材の自己腐食速度が大きくなり、腐食試験にてチューブに貫通孔が生じた。
【００９８】
試験材２１６は犠牲陽極材のクラッド率が低く、ろう付後の犠牲陽極材表面の孔食電位が−８００（ｍＶ  ｖｓ  Ａｇ／ＡｇＣｌ）を超えたため、腐食試験にてチューブに貫通孔が生じた。試験材２１７はろう付後の犠牲陽極材表面の孔食電位が、アルミニウムフィン孔食電位よりも貴となったため、腐食試験にてチューブに貫通孔が生じた。試験材２１８はろう付後の犠牲陽極材表面の孔食電位が−８００ｍＶを超えており、アルミニウムフィン孔食電位よりも貴となったため、腐食試験にてチューブに貫通孔が生じた。試験材２１９はろう付後の犠牲陽極材表面の孔食電位が−８００ｍＶを超えており、アルミニウムフィン孔食電位よりも貴となったため、腐食試験にてチューブに貫通孔が生じた。試験材２２０はろう付後の犠牲陽極材表面の孔食電位が、アルミニウムフィン孔食電位よりも貴となったため、腐食試験にてチューブに貫通孔が生じた。
【００９９】
【表１−１】
2019203154.tif 000003
【０１００】
【表１−２】
2019203154.tif 000004
【０１０１】
【表２】
2019203154.tif 000005
【０１０２】
【表３−１】
2019203154.tif 000006
【０１０３】
【表３−２】
2019203154.tif 000007
【０１０４】
【表４】
2019203154.tif 000008
【図１】
2019203154.tif 000009
【図２】
2019203154.tif 000010
【図３】
2019203154.tif 000011
【図４】
2019203154.tif 000012
【図５】
2019203154.tif 000013